(57)【特許請求の範囲】
【請求項１】
電融または焼結マグクロクリンカ−を使用した高温焼成マグクロ質れんがにおいて、該れんが中にＢ2Ｏ3を0.05〜0.25重量％含有してなることを特徴とする高温焼成マグクロ質れんが。
【請求項２】
請求項１に記載の高温焼成マグクロ質れんがにおいて、電融または焼結マグクロクリンカ−とＢ2Ｏ3含有マグネシアクリンカ−とを併用することを特徴とする高温焼成マグクロ質れんが。
【請求項３】
電融または焼結マグクロクリンカ−10〜60重量％、ＭｇＯが95重量％以上でＢ2Ｏ3が0.1〜0.8重量％含有したマグネシアクリンカ−20〜70重量％、残部が低Ｂ2Ｏ3マグネシアクリンカ−，クロム鉱石，酸化クロム粉末，れんが屑の１種以上からなり、1700℃以上で焼成してなるマグクロ質れんがであって、該れんが中のＢ2Ｏ3量が0.05〜0.25重量％であり、ＭｇＯ量が50〜80重量％であることを特徴とする高温焼成マグクロ質れんが。
【発明の詳細な説明】
【０００１】
【発明の属する技術分野】
本発明は、高温焼成マグクロ質れんがに関し、溶融金属保持炉，精錬炉，真空脱ガス炉，セメント焼成炉などに好適な高温焼成マグクロ質れんがに関する。
【０００２】
【従来の技術】
高温焼成マグクロ質れんがは、耐スラグ性や耐熱間摩耗性に優れた特徴があり、溶融金属保持炉，精錬炉，真空脱ガス炉，セメント焼成炉など様々な窯炉で広く使用されている。
この高温焼成マグクロ質れんがは、通常、マグネシアクリンカ−を主原料の１つとして用いられており、そして、このマグネシアクリンカ−は、出発原料として、天然マグネサイト鉱石や、海水，塩水から生成されるマグネシアのいずれかが使用されている。
【０００３】
このうち、海水から生成されるマグネシアクリンカ−には、製造時に海水中のホウ素が吸着されており、Ｂ2Ｏ3としてクリンカ−中に混入している。
このＢ2Ｏ3は、粒界のシリケ−トと低融点のガラス相をつくるため、クリンカ−およびそれを用いた耐火れんがの熱間強度を高めるためには、クリンカ−中のＢ2Ｏ3を少なくする必要があり、このことは、従来から広く知られている。例えば、特開平8-133749号公報には、高マグネシア質れんがにおいて、粒界に生成するシリケ−ト化合物の融点を高めるため、れんが中のＢ2Ｏ3量を0.015重量％以下に制限することが記載されている。
【０００４】
一方、Ｂ2Ｏ3により生じるガラス相は、ペリクレ−ス結晶との濡れ性が良いため、十分な皮膜効果が生じ、耐水和性を高める効果があることも知られている。また、このガラス相は、高温で液相となるが、この液相を通じて煉瓦がクリ−プ変形可能なため、熱間で機械的応力を緩和できるという性質も有している。
そのため、用途によっては、耐水和性やクリ−プ性に効果のあるＢ2Ｏ3含有マグネシアクリンカ−を活用したマグネシア質れんがも使用されている。
【０００５】
ところで、高温焼成マグクロ質れんがの場合、高温でのスラグ侵食や摩耗の厳しい部位で使用されることが多いため、一般に、主原料として使用されるマグネシアクリンカ−には、Ｂ2Ｏ3の少ない高純度品が望ましいとされている。
しかし、実際には、マグクロ質れんがの優れた特性は、少量のＢ2Ｏ3を含んでいても完全には損なわれないので、用途によっては、ある程度のＢ2Ｏ3を含有していても使用可能である。
【０００６】
例えば、特開昭52-94310号公報には、マグネシア・酸化クロム質系のマグクロ質れんがにおいて、Ｂ2Ｏ3は、高温強度を低下させたり耐スラグ性を劣化させるので好ましくはないが、焼結を促進するため若干量は必要であると記載されている。
また、特開昭52-80315号公報には、マグネシアクリンカ−とクロム鉱とを主体としたダイレクトボンド質のマグクロ質れんがにおいて、使用するマグネシアクリンカ−はＢ2Ｏ3量を最大0.3重量％まで含有可能であると記述している。(該公報に記載の発明品では、マグネシアクリンカ−を40〜75重量％使用するため、れんが全体としては、最大0.225重量％のＢ2Ｏ3が含有可能である。)
【０００７】
一方、熱間強度などの熱間特性に優れたマグクロ質れんがを製造するには、電融または焼結マグクロクリンカ−を原料として用いることが知られている。
この場合、れんがの焼成時に再結合(リボンド)と呼ばれる強固な結合が生じ、熱間強度の向上がみられる。
【０００８】
なお、電融または焼結マグクロクリンカ−のみから製造された場合を“リボンドれんが”と呼び、電融または焼結マグクロクリンカ−にクロム鉱やマグネシアクリンカ−を組み合わせた場合を“セミリボンドれんが”と呼ぶこともあるが、両者は、マグクロクリンカ−の再結合を特徴とする点では同じであり、通常、この両者を含めて“リボンド質れんが”と総称されている。
また、電融または焼結マグクロクリンカ−を使用せず、マグネシアクリンカ−とクロム鉱を主体とした高温焼成マグクロ質れんがは、“ダイレクトボンド質れんが”と呼ばれている。
【０００９】
リボンド質れんがの特徴については、例えば特開昭60-29666号公報に、「電融もしくは焼結マグクロクリンカ−を原料として1700℃以上の高温度で焼成されているため、緻密でかつ高熱間強度であり、しかも高耐食性を有する」と記述されている。
このように高温焼成マグクロ質れんがにおいて、高価な原料である電融または焼結マグクロクリンカ−を用いてリボンド質とする目的は、マグクロクリンカ−の再結合によって熱間強度を高くし、熱間での耐スラグ性や耐摩耗性を高める点にあった。
【００１０】
そのため、リボンド質れんがにおいては、液相を生じて熱間強度を低下させる性質のあるＢ2Ｏ3含有マグネシアクリンカ−は使用されず、高純度マグネシアクリンカ−が使用されていた。
例えば、特開昭58-185476号公報には、焼結マグクロクリンカ−を用いたリボンド質れんがにおいて、高いＢ2Ｏ3量は、耐火性に悪影響を及ぼすため、Ｂ2Ｏ3を0.06重量％以上含有するマグネシアクリンカ−は使用に適さない、ことが記載されている。
【００１１】
したがって、従来から製造されている高温焼成マグクロ質れんがは、Ｂ2Ｏ3量とれんが特性の観点から、次の３種に大別される。
(1) Ｂ2Ｏ3含有マグネシアクリンカ−を用いたダイレクトボンド品であって、熱間強度は劣るが、耐水和性やクリ−プ性に優れているもの。
(2) Ｂ2Ｏ3の少ない高純度マグネシアクリンカ−を用いたダイレクトボンド品であって、熱間強度が高く、耐スラグ性や耐摩耗性に優れているが、耐水和性およびクリ−プ性に劣るもの。
(3) 電融または焼結マグクロクリンカ−を用い、Ｂ2Ｏ3含有マグネシアクリンカ−を含有しないリボンド質れんがであって、熱間強度が高く、耐スラグ性や耐摩耗性に優れているが、耐水和性およびクリ−プ性に劣るもの。
【００１２】
【発明が解決しようとする課題】
上述のように、従来の高温焼成マグクロれんがでは、耐スラグ性や耐摩耗性と関係した“高い熱間強度”と“耐水和性，クリ−プ性”とを兼ね備えたものは製造されていなかった。
【００１３】
ところで、使用条件によっては、高い熱間強度と共に耐水和性やクリープ性が要求される場合がある。例えば、ＲＨなどの真空脱ガス槽の浸漬管は、溶鋼やスラグの通過により摩耗や溶損が生じるため、耐スラグ性や耐摩耗性の点では、熱間強度の高いものが適している。
【００１４】
しかし、高温焼成マグクロれんがの施工時には、キャスタブル等の含水系の不定形耐火物と一緒に施工して乾燥させるものであり、そして、この乾燥後に使用されるため、該乾燥時の水和対策が求められる。
また、使用時には、炉体の変形により機械的な応力を受けるため、高温でのクリープ性は破壊防止に効果的である。
【００１５】
本発明は、特に、上記“乾燥時の水和対策”および“高温でのクリープ性”に着目して成されたものであって、その目的とするところは、高い熱間強度，耐水和性，クリ−プ性を兼ね備えた高温焼成マグクロれんがを提供することにあり、溶融金属保持炉，精錬炉，真空脱ガス炉，セメント焼成炉などに好適な高温焼成マグクロ質れんがを提供することにある。
【００１６】
【課題を解決するための手段】
本発明に係る高温焼成マグクロれんがは、電融または焼結マグクロクリンカ−を使用し、または、これとＢ2Ｏ3含有マグネシアクリンカ−とを併用し、そして、れんが中のＢ2Ｏ3量を適正範囲とすることで、電融または焼結マグクロクリンカ−の再結合と、Ｂ2Ｏ3含有ガラス結合とを兼ね備えた組織を実現し、再結合により十分な熱間強度を保持しながら、Ｂ2Ｏ3含有ガラスが生じる液相の効果によってクリ−プ性を示し、さらにガラス被膜により耐水和性を高めた点に特徴を有するものである。
【００１７】
すなわち、本発明は、第１に、
「電融または焼結マグクロクリンカ−を使用した高温焼成マグクロ質れんがにおいて、該れんが中にＢ2Ｏ3を0.05〜0.25重量％含有してなることを特徴とする高温焼成マグクロ質れんが。」(請求項１)
を要旨とし、そして、この高温焼成マグクロ質れんがにおいて、電融または焼結マグクロクリンカ−とＢ2Ｏ3含有マグネシアクリンカ−とを併用することを特徴とする(請求項２)。
【００１８】
また、本発明は、第２に、
「・電融または焼結マグクロクリンカ−10〜60重量％、
・ＭｇＯが95重量％以上でＢ2Ｏ3が0.1〜0.8重量％含有したマグネシアクリンカ−20〜70重量％、
・残部が低Ｂ2Ｏ3マグネシアクリンカ−，クロム鉱石，酸化クロム粉末，れんが屑の１種以上、
からなり、1700℃以上で焼成してなるマグクロ質れんがであって、
・該れんが中のＢ2Ｏ3量が0.05〜0.25重量％であり、ＭｇＯ量が50〜80重量％である、
ことを特徴とする高温焼成マグクロ質れんが。」(請求項３)
を要旨とする。
【００１９】
【発明の実施の形態】
以下、本発明の実施の形態を含めて、本発明に係る高温焼成マグクロ質れんがについて詳細に説明するが、それに先立って“高温焼成マグクロ質れんがの特性”について説明する。
【００２０】
高温焼成マグクロ質れんがの特性は、その結合組織と密接な関係があり、まずこの点について説明する。
マグクロ質れんがの焼成においては、原料に不可避に存在するＳｉＯ2，ＣａＯの不純物により、比較的低温で液相結合が生じる。
【００２１】
そして、1700℃以上の高温に達すると、マグネシアクリンカ−とクロム鉱の直接結合(ダイレクトボンド)や、電融または焼結マグクロクリンカ−同士の再結合(リボンド)が生じる。
このうち、熱間で最も強固な結合は再結合(リボンド)であり、次いで直接結合(ダイレクトボンド)である。なお、液相結合は、常温ではシリケ−ト結合またはガラス結合として観察される。
【００２２】
電融または焼結マグクロクリンカ−を使用しないダイレクトボンド質れんがでは、液相結合による熱間での強度低下を直接結合で補っている。
しかし、液相中にＢ2Ｏ3が含まれると、この液相の低粘性化が著しいため、直接結合(ダイレクトボンド)では、れんがの強度を十分に保持できず、熱間強度や耐摩耗性が低下する。
【００２３】
これに対して、リボンド質れんがにおいては、再結合(リボンド)が強固な結合であるため、少量のＢ2Ｏ3が液相中に含まれていても、熱間強度や耐摩耗性はあまり低下しないことが判った。
また、液相自体は低粘性化しているため、長時間のゆっくりとした荷重に対しては、一定の強度を保持したままクリ−プ変形を示す。即ち、リボンド質れんがにおいては、適正量のＢ2Ｏ3を含有させることにより、熱間において、高い強度や耐摩耗性といった弾性体としての性質と、長時間の荷重に対するクリ−プ性という塑性体としての性質を兼ね備えることができる。
【００２４】
本発明は、上記した点、すなわち、リボンド質れんがにおいて、
・少量のＢ2Ｏ3が液相中に含まれていても、熱間強度や耐摩耗性はあまり低下しない、
・適正量のＢ2Ｏ3を含有させることにより、高熱間強度，耐摩耗性およびクリ−プ性が兼ね備えることができる、
という点に着目して成されたものである。
【００２５】
なお、高塩基度スラグが生じる精錬炉やセメントクリンカ−の焼成炉では、スラグやセメントが構成鉱物の2CaO・SiO2の相転移により“ダスチング”と呼ばれる粉化現象が生じる場合がある。そのため、これらの窯炉に用いられた高温焼成マグクロれんがは、該れんが内に浸潤したスラグやセメントのダスチングにより、剥離損傷する場合がある。
これに対して、れんがに含まれているＢ2Ｏ3は、2CaO・SiO2相を安定化させてダスチングを防止する効果があるため、本発明に係る高温焼成マグクロれんがは、後に詳述するように、ダスチングによる剥離対策としても有効である。
【００２６】
本発明に係る高温焼成マグクロれんがは、第１に、電融または焼結マグクロクリンカ−を使用した高温焼成マグクロ質れんがにおいて、該れんが中にＢ2Ｏ3を0.05〜0.25重量％含有してなることを特徴とする。
れんが中のＢ2Ｏ3量が0.25重量％を超えると、熱間強度の低下が大きくなり、また、0.05重量％未満では、クリ−プ性が不十分であるので、いずれも好ましくない。
【００２７】
また、本発明に係る高温焼成マグクロれんがは、第２に、
・電融または焼結マグクロクリンカ−10〜60重量％、
・ＭｇＯが95重量％以上でＢ2Ｏ3が0.1〜0.8重量％含有したマグネシアクリンカ−20〜70重量％、
・残部が低Ｂ2Ｏ3マグネシアクリンカ−，クロム鉱石，酸化クロム粉末，れんが屑の１種以上、
からなり、1700℃以上で焼成してなるマグクロ質れんがであって、
・該れんが中のＢ2Ｏ3量が0.05〜0.25重量％であり、ＭｇＯ量が50〜80重量％である、
ことを特徴とする。
【００２８】
本発明において、電融または焼結マグクロクリンカ−の配合量は、上記したとおり10〜60重量％が好ましく、より好ましくは20〜40重量％である。
この配合量が60重量％を超えると、クリ−プ性が不十分であり、逆に10重量％未満では、熱間強度の低下が大きくなり、いずれも好ましくない。
【００２９】
また、電融または焼結マグクロクリンカ−と併用するＢ2Ｏ3含有マグネシアクリンカ−としては、その組成として、ＭｇＯが95重量％以上で且つＢ2Ｏ3が0.1〜0.8重量％含有したものが好ましく、より好ましくはＢ2Ｏ3が0.3〜0.6重量％である。
ＭｇＯが95％未満では、クリンカ−自体の耐スラグ性が低下するので好ましくない。一方、Ｂ2Ｏ3が0.8重量％を超えると、クリンカ−自体が溶損されやすく、逆に0.1重量％未満では、れんがのクリ−プ性が不十分であるのでいずれも好ましくない。
【００３０】
上記したＢ2Ｏ3含有マグネシアクリンカ−の配合量は、20〜70重量％が好ましく、より好ましくは30〜50重量％である。
20重量％未満では、れんがのクリ−プ性が不十分であり、70重量％を超えると、れんがの熱間強度が低下するので好ましくない。
【００３１】
本発明において、焼成温度は1700℃以上が好ましい。1700℃未満では、結合組織の発達が不十分となるので好ましくない。
この温度で焼成すると、Ｂ2Ｏ3含有マグネシアクリンカ−中のＢ2Ｏ3は、その一部が揮発して消失するので、その配合量(Ｂ2Ｏ3含有マグネシアクリンカ−の配合量)から計算される量よりも、焼成後のれんがに含まれるＢ2Ｏ3の量が少なくなるが、本発明は、焼成後のれんが中にＢ2Ｏ3が0.05〜0.25重量％含まれていることを特徴とし、また、焼成後のれんが中にＭｇＯが50〜80重量％含まれていることを特徴とする。
【００３２】
焼成後のれんがに含有するＢ2Ｏ3量を規定する理由については、前記したところであるが、0.25重量％を超えると、熱間強度の低下が大きくなり、一方、0.05重量％未満では、クリ−プ性が不十分であるので好ましくない。
【００３３】
また、焼成後のれんがに含有するＭｇＯ量については、前記したとおり50〜80重量％が好ましく、より好ましくは55〜70重量％である。
50重量％未満では、れんがの焼結が不十分となり、逆に80重量％を超えると、その特性が“マグネシア質れんが”に類似の性質となり、Cr2O3による耐スラグ性の効果が発揮されなくなるので好ましくない。
【００３４】
本発明において、電融または焼結マグクロクリンカ−としては、後記実施例で使用したような「Cr2O3量：14〜22重量％のマグクロクリンカ−」を通常用いるが、本発明は、これに限定されるものではなく、MgOの比率を高めてCr2O3量を少なくしたものや、Cr2O3，Al2O3，Fe2O3などの成分を加えて組成を調整したものなど、様々な組成のマグクロクリンカ−を使用することができる。
また、合成ピクロクロマイト(MgO・Cr2O3)のような高純度な合成原料を使用することもできる。
【００３５】
その他、電融または焼結マグクロクリンカ−を主に微粉で使用することもできるが、この場合には、再結合を有するリボンド質れんがでありながら、外見上ダイレクトボンド質れんがと類似しているため、“ダイレクトボンド品”という名称で市場に出される場合もある。なお、本発明では、リボンド質れんがに属するものであるが、その市場での名称については限定されるものではない。
【００３６】
電融または焼結マグクロクリンカ−のうち、焼結マグクロクリンカ−を用いたものは、特にクリープ性に優れるという特徴があるので、本発明で限定するものではないが、焼結マグクロクリンカ−の使用が好ましい。
【００３７】
本発明において、Ｂ2Ｏ3含有マグネシアクリンカ−としては、その製造時にＢ2Ｏ3が混入する海水マグネシアクリンカ−を用いるのが好ましいが、天然マグネサイト鉱石や塩水を出発原料とし、Ｂ2Ｏ3原料を添加することで製造したものを用いることもできる。
また、Ｂ2Ｏ3は、高温では揮発しやすいため、焼結クリンカ−または仮焼マグネシアとして用いるのが一般的であるが、Ｂ2Ｏ3が揮発されずに残存しているのであれば、電融クリンカ−を用いてもよい。
【００３８】
さらに、れんが中のＢ2Ｏ3をマグネシアクリンカ−から供給するだけでなく、その一部をＢ2Ｏ3として、あるいは、3CaO・B2O3のようなＢ2Ｏ3化合物として、れんが製造時に少量添加することもでき、これらも本発明に包含されるものである。
【００３９】
本発明に係る高温焼成マグクロれんがは、上記した電融または焼結マグクロクリンカ−およびＢ2Ｏ3含有マグネシアクリンカ−以外に、他の原料として、従来のマグクロ質れんがと同様、低Ｂ2Ｏ3マグネシアクリンカ−，クロム鉱石，酸化クロム粉末，れんが屑の１種以上を使用することができる。
【００４０】
本発明において、Ｂ2Ｏ3含有マグネシアクリンカ−以外に、さらにＢ2Ｏ3を殆ど含まないマグネシアクリンカ−(低Ｂ2Ｏ3マグネシアクリンカ−：Ｂ2Ｏ3含有量→0.8重量％以下)を用いる場合には、目的に応じてその使用粒度を使い分けることもできる。
例えば、Ｂ2Ｏ3含有マグネシアクリンカ−を微粉側で、低Ｂ2Ｏ3マグネシアクリンカ−を粗粒側で使用する場合には、れんがのマトリックスにＢ2Ｏ3が分布するため、耐消化性の点で効果が大きいものが得られる利点を有する。逆に、Ｂ2Ｏ3含有マグネシアクリンカ−を粗粒側で、低Ｂ2Ｏ3マグネシアクリンカ−を微粉側で使用する場合には、粗粒骨材の粒界クリ−プによりクリ−プ性の点で効果的である。
【００４１】
低Ｂ2Ｏ3マグネシアクリンカ−としては、焼結クリンカ−，電融クリンカ−のいずれを用いてもよく、また、両者を併用することもできる。
さらに、ＭｇＯ量が98重量％以上の高純度品以外に、ＣａＯや酸化鉄を含有する純度90〜98重量％のものや、純度は98重量％未満であるが、電融して結晶径を大きくしたものなども使用可能である。
【００４２】
クロム鉱としては、日本クロム鉱，マシンロッククロム鉱，トルコクロム鉱，パキスタンクロム鉱，イランクロム鉱，トランスバールクロム鉱など、産地を問わず使用することができ、不純物の少ないものを使用することが望ましい。
酸化クロム粉末についても、粒度や成分を特に限定するものではないが、95重量％以上の高純度のものを使用するのが望ましい。また、マグクロ質れんがを粉砕したれんが屑を有効に活用することも可能である。
【００４３】
また、以上の配合物以外に、本発明の効果を損なわない範囲において、従来の高温焼成マグクロ質れんがの場合と同様、アルミナ，酸化鉄，酸化チタン，ジルコン，ジルコニア，稀元素酸化物，金属粉，炭化物，ほう化物，窒化物，その他を適量添加することもでき、これらの添加も本発明に包含されるものである。
【００４４】
本発明に係る高温焼成マグクロ質れんがは、上記の配合物を混練，成形，乾燥，焼成して製造され、また、結合剤を配合する点を含めて、通常の高温焼成マグクロ質れんがの製造法の場合と同様である。
結合剤としては、水，リグニンスルホン酸，糖密，フェノール樹脂，硫酸マグネシウムなど様々なものが使用可能であり、また、成形は、フリクションプレス，オイルプレス，ラバープレスなど様々な製造設備が使用可能である。焼成温度は1700℃以上とし、未焼成部分が残らないように十分な時間を保持することが望ましい。
【００４５】
【実施例】
次に、本発明に係るマグクロ質れんがの実施例を比較例と共に挙げ、本発明を具体的に説明する。
ここで、本実施例および比較例で使用する各原料について、それらの化学組成をまとめて表１に示す。
【００４６】
【表１】
0003753396.tif 000002
【００４７】
（実施例１〜５，比較例１〜４）
上記表１に示した各原料を用い、表２に示す割合で配合し、この配合物に結合剤(バインダ−)としてフェノ−ル樹脂を外掛けで2重量％添加し、混練した。
次いで、この混練物をオイルプレスで成形し、乾燥後トンネルキルンで1800℃で焼成してマグクロ質れんが(試料No.1〜9)を作製した。
【００４８】
得られたれんがの化学組成を表２に示す。なお、れんが中のＢ2Ｏ3量は、焼成時にその一部が揮発するため、配合から計算した値(計算値)と実測した値(実測値)とを表２に併記した。
また、得られたれんがの「熱間曲げ強度」「水和試験結果」「クリ−プ量」「侵食試験結果」を同じく表２に表示した。
【００４９】
なお、表２の各試験は、次の方法による。
「熱間曲げ強度」は、40×40×160ｍｍのテスト試料を切り出し、電気炉中にて1400℃で保持した後、３点曲げ試験で測定した。「水和試験(耐水和性)」は、40×40×40ｍｍ形状に切り出したテスト試料を用い、底に水を張ったオ−トクレ−ブ中で所定の蒸気圧下(２気圧，４気圧)で３時間保持した後の外観の変化で評価した。
【００５０】
「クリ−プ性」は、40ｍｍφ×40ｍｍの円柱状に切り出した試料を1400℃の電気炉中で1.0MPaの荷重を加えて５時間保持し、その変形量で評価した。「侵食試験」は、ア−ク加熱による回転ドラム方式で行った。そして、侵食剤としてCaO／SiO2重量比を2.0としたCaO-SiO2質合成スラグを用い、1700℃で５時間侵食させた後の損傷量を、試料No.3(実施例１)を100とした時の指数で表示した。
【００５１】
【表２】
0003753396.tif 000003
【００５２】
Ｂ2Ｏ3含有マグネシアクリンカ−を配合していない比較例１(試料No.1)と配合量の少ない比較例２(試料No.2)では、れんがのＢ2Ｏ3量の実測値は、本発明で規定するＢ2Ｏ3量(0.05〜0.25重量％)の範囲外の0.04重量％以下であった。
この比較例１および２では、熱間強度が高いものの、水和試験では試料が体積膨張によって崩壊しており、耐水和性が不十分であった。また、クリ−プ量も小さく、機械的応力の厳しい部位には使用が適さないことがわかった。侵食試験においては、スラグ浸潤層がダスチングにより崩壊したため、損傷量が大きくなった。
【００５３】
Ｂ2Ｏ3含有マグネシアクリンカ−を55重量％配合した比較例３(試料No.8)では、実測値で0.17重量％のＢ2Ｏ3(本発明で規定する範囲内)を含有しており、十分な耐水和性とクリ−プ変形を示した。
しかし、本発明で規定するマグクロクリンカ−が配合されていないため、熱間強度が低く、侵食試験でも損傷が大きかった。
【００５４】
また、電融マグクロクリンカ−を15重量％配合した比較例４(試料No.9)では、再結合がかなり認められたものの、Ｂ2Ｏ3の含有量が0.28重量％と本発明の範囲より多いため、十分な熱間強度が得られなかった。
【００５５】
これに対して、本発明の実施例１〜５(試料No.3〜7)では、いずれも本発明で規定する範囲内の適量のＢ2Ｏ3量と、マグクロクリンカ−の使用による適度な再結合(リボンド)を有するため、十分な熱間強度をもちながら、同時にクリ−プ性にも優れていた。水和試験では、「２気圧，３時間」の条件で原形を保持しており、実用上十分な耐水和性を示した。侵食試験では、ダスチングは生じず、損傷量も小さく、非常に良好であった。
【００５６】
本実施例のうち“Ｂ2Ｏ3含有マグネシアクリンカ−を主に1ｍｍ以上の粗粒側で使用し、焼結マグクロクリンカ−と組み合わせた”実施例４，５(試料No.6，7)では、クリ−プ性が特に良好であった。
また、Ｂ2Ｏ3含有マグネシアクリンカ−を主に1ｍｍ以下の微粉側で使用した実施例１，３(試料No.3，5)では、「４気圧，３時間」という厳しい水和条件下においても耐水和性が良好であった。
【００５７】
【発明の効果】
本発明は、以上詳記したとおり、電融または焼結マグクロクリンカ−を使用した、または、これとＢ2Ｏ3含有マグネシアクリンカ−とを併用した高温焼成マグクロ質れんがにおいて、該れんが中のＢ2Ｏ3量を0.05〜0.25重量％とすることを特徴とし、これにより、高い熱間強度と耐水和性及びクリ−プ性とを兼ね備え、且つスラグによるダスチングを生じにくい高温焼成マグクロ質れんがを提供することができる。